НЕПРОЗРАЧНЫЙ УДАРОПРОЧНЫЙ МЕТИЛМЕТАКРИЛАТ-БУТАДИЕН-СТИРОЛЬНЫЙ ПОЛИМЕР ДЛЯ УЛУЧШЕНИЯ СТОЙКОСТИ К УДАРНЫМ НАГРУЗКАМ У ПОЛИВИНИЛХЛОРИДА И СПОСОБ ЕГО ПОЛУЧЕНИЯ

1. Непрозрачный ударопрочный метилметакрилат-бутадиен-стирольный (MBS) полимер для улучшения стойкости к ударным нагрузкам у поливинилхлорида (PVC), где непрозрачный ударопрочный полимер MBS для улучшения стойкости к ударным нагрузкам у PVC включает следующие далее компоненты при расчете на массу:
80 – 95% сердцевинного слоя;
4 – 20% оболочечного слоя; и
0,001 – 0,05% защитного коллоида;
сердцевинный слой представляет собой легко-сшитый полимер бутадиена (В) и стирола (S), где на В приходятся 95 – 100%, а на S приходятся 0 – 5%;
оболочечный слой является полимером одного представителя или сополимером двух или трех представителей, которые выбирают из S, акрилата и метилметакрилата (ММА), где на S приходятся 0 – 5%, на акрилат приходятся 0 – 2%, и на ММА приходятся 13 – 20%;
защитный коллоид включает одного представителя или состав из двух или трех представителей, которые выбирают из поливинилового спирта (PVA), желатина и гидроксипропилметилцеллюлозы (НРМС).
2. Непрозрачный ударопрочный полимер MBS для улучшения стойкости к ударным нагрузкам у PVC по п. 1, где акрилат включает одного или нескольких представителей, выбранных из метилакрилата, этилакрилата, бутилакрилата, изобутилакрилата, трет-бутилакрилата и 2-этилгексилакрилата.
3. Способ получения непрозрачного ударопрочного полимера MBS для улучшения стойкости к ударным нагрузкам у PVC по п. 1, включающий стадии:
(1) добавление в реактор воды, эмульгатора, защитного коллоида, щелочи, неорганической соли, регулятора молекулярной массы, сшивателя и инициатора в соответствии с количеством при составлении рецептуры; закрытие крышки реактора и введение в реактор смеси из В и S или В;
(2) нагревание реактора до 65°С и проведение реакции в течение 20 часов; когда давление в реакторе упало до 0,5 МПа, увеличение температуры до 75°С и продолжение реакции в течение 4 часов вплоть до достижения давления в диапазоне 0,1 – 0,2 МПа; после подтверждения завершения реакции, уменьшение температуры до 65°С и возвращение реактора к нормальному давлению;
(3) добавление в реактор эмульгатора, защитного коллоида и смеси внешнего мономера из S, акрилата и ММА, и продолжение реакции в течение 1 – 3 часов вплоть до завершения реакции; и
(4) выгрузка продукта реакции и коагулирование латекса при использовании способа коагулирования, центрифугирования при использовании центрифуги, высушивания при использовании барботажного псевдоожиженного слоя (БПС) или высушивания в результате распыления при использовании насоса высокого давления, а после этого просеивание и упаковывание для получения конечного продукта.
4. Способ получения непрозрачного ударопрочного полимера MBS для улучшения стойкости к ударным нагрузкам у PVC по п. 3, где эмульгатор является одним или несколькими представителями, выбираемыми из алкилсульфата, алкилфосфата или алкилбензолсульфоната, полиоксиэтиленалкилового простого эфира, полиоксиэтиленалкилового сложного эфира жирной кислоты, длинно-цепочечного алкильного насыщенного калиевого мыла и длинно-цепочечного алкильного ненасыщенного калиевого мыла.
5. Способ получения непрозрачного ударопрочного полимера MBS для улучшения стойкости к ударным нагрузкам у PVC по п. 4, где щелочь представляет собой гидроксид натрия или гидроксид калия.
6. Способ получения непрозрачного ударопрочного полимера MBS для улучшения стойкости к ударным нагрузкам у PVC по п. 5, где неорганическая соль представляет собой хлорид натрия, хлорид калия, карбонат натрия, бикарбонат натрия или тринатрий фосфат.
7. Способ получения непрозрачного ударопрочного полимера MBS для улучшения стойкости к ударным нагрузкам у PVC по п. 6, где регулятор молекулярной массы представляет собой С4 – С20 алкилмеркаптан.
8. Способ получения непрозрачного ударопрочного полимера MBS для улучшения стойкости к ударным нагрузкам у PVC по п. 7, где сшиватель является одним или несколькими представителями, выбираемыми из дивинилбензола, дивинилэтиленгликольдиакрилата, дивинилэтиленгликольдиметакрилата, диаллилфталата, тривинилэтиленгликольдиметакрилата, тетравинилэтиленгликольдиметакрилата, диаллилмалеината, аллилакрилата и диаллилфталата.
9. Способ получения непрозрачного ударопрочного полимера MBS для улучшения стойкости к ударным нагрузкам у PVC по п. 8, где инициатор является одним представителем, выбираемым из персульфата, органического пероксида и азо-соединения, или представляет собой систему окислительно-восстановительного инициирования, включающую одного представителя, выбираемого из персульфата, органического пероксида и азо-соединения, и одного представителя, выбираемого из сульфита, бисульфита и тиосульфата.